СПОСОБ ФОРМИРОВАНИЯ ПРОЗРАЧНЫХ СМАЧИВАЮЩИХСЯ ИЗДЕЛИЙ ИЗ СИЛИКОНОВОГО ГИДРОГЕЛЯ

1. Способ, включающий стадии отверждения реакционноспособной смеси, содержащей, по меньшей мере, один кремний-содержащий компонент, по меньшей мере, один гидрофильный компонент и, по меньшей мере, один разбавитель, обладающий параметром растворимости Hansen, δp, от приблизительно 2 до приблизительно 7, с образованием офтальмологического устройства, имеющего улучшенный краевой угол смачивания менее чем приблизительно 80°; и удаления вышеупомянутого разбавителя водным раствором.
2. Способ по п.1, в котором указанный разбавитель выбирают из группы, состоящей из диизопропиламиноэтанола, простого метилового эфира дипропиленгликоля, 1-октанола, 1-пентанола, 2-пентанол, 1-гексанола, 2-гексанола, 2-октанола, 3-метил-3-пентанола, трет-амилового спирта, трет-бутанола, 2-бутанола, 1-бутанола, 2-метил-2-пентанола, 2-пропанола, 1-пропанола, этанола, 2-этил-1-бутанола, 1-трет-бутокси-2-пропанола, 3,3-диметил-2-бутанола, трет-бутоксиэтанола, простого метилового эфира трипропиленгликоля, декановой кислоты, октановой кислоты, гексановой кислоты, додекановой кислоты, 2-(диизопропиламино)этанола и их смесей.
3. Способ по п.1, в котором указанный разбавитель выбирают из группы, состоящей из спиртов, содержащих 2-20 атомов углерода и имеющих гидроксильное соотношение углерод:кислород приблизительно до 8:1, амидов, содержащих 10-20 атомов углерода, полученных из первичных аминов и карбоновых кислот, содержащих 6-20 атомов углерода, и их смесей.
4. Способ по п.1, в котором вышеупомянутый разбавитель выбирают из группы, состоящей из спиртов, содержащих 5-20 атомов углерода и имеющих гидроксильное соотношение углерод:кислород приблизительно от 3:1 до приблизительно 6:1, карбоновых кислот, содержащих от 6 до 18 атомов углерода и аминов, содержащих 6-14 атомов углерода и их смесей.
5. Способ по п.1, в котором указанную стадию удаления проводят при температуре от приблизительно 20 до приблизительно 95°C.
6. Способ по п.1, в котором указанную стадию удаления проводят при температуре от приблизительно 70 до приблизительно 95°C.
7. Способ по п.1, в котором указанная реакционноспособная смесь содержит от приблизительно 30 до приблизительно 85 вес.% кремний-содержащего компонента(ов) от общего веса всех реакционноспособных компонентов в реакционноспособной смеси.
8. Способ по п.1, в котором указанная реакционноспособная смесь содержит от приблизительно 45 до приблизительно 75 вес.% кремний-содержащего компонента(ов) от общего веса всех реакционноспособных компонентов в реакционноспособной смеси.
9. Способ по п.1, в котором указанная реакционноспособная смесь содержит от приблизительно 10 до приблизительно 60 вес.% процентов гидрофильного компонента(ов) от общего веса всех реакционноспособных компонентов в реакционноспособной смеси.
10. Способ по п.1, в котором указанная реакционноспособная смесь содержит от приблизительно 20 до приблизительно 50 вес.% гидрофильного компонента(ов) от общего веса всех реакционноспособных компонентов в реакционноспособной смеси.
11. Способ по п.1, в котором указанный кремний-содержащий компонент содержит, по меньшей мере, один моно-функциональный силиконовый мономер.
12. Способ по п.11, в котором указанный, по меньшей мере, один моно-функциональный силикон выбирают из группы, состоящей из заканчивающихся моно-(2-гидрокси-3-метакрилоксипропил)-пропиловым эфиром полидиметилсилоксана, заканчивающихся монометакрилоксипропилом полидиметилсилоксанов, заканчивающихся моно-н-бутилом полидиметилсилоксанов, 2-метил-2-гидрокси-3-[3-[1,3,3,3-тетраметил-1-[(триметилсилил)окси]дисилоксанил]пропокси] пропилового эфира и их смесей.
13. Способ по п.1, в котором указанный гидрофильный компонент содержит, по меньшей мере, один гидрофильный мономер, выбираемый из группы, состоящей из N,N-диметилакриламида, 2-гидроксиэтилакрилата, глицерилметакрилата, 2-гидроксиэтилметакриламида, N-винилпирролидона, N-винилметакриламида, 2-гидроксиэтил метакрилата, полиэтиленгликоль монометакрилата, поливинилпирролидона и их смесей.
14. Способ по п.1, в котором указанный гидрофильный компонент содержит, по меньшей мере, один гидрофильный мономер, выбираемый из группы, состоящей из N,N-диметилакриламида, N-винилпирролидона, 2-гидроксиэтилметакрилата и их смесей.
15. Способ по п.1, в котором реакционноспособная смесь дополнительно содержит, по меньшей мере, один гидрофильный полимер.
16. Способ по п.15, в котором, по меньшей мере, один гидрофильный полимер присутствует в реакционноспособной смеси в количестве от приблизительно 1 до приблизительно 15 вес.% от общего веса всех реакционноспособных компонентов в реакционноспособной смеси.
17. Способ по п.15, в котором, по меньшей мере, один гидрофильный полимер присутствует в реакционноспособной смеси в количестве от приблизительно 5 до приблизительно 17 вес.% от общего веса всех реакционноспособных компонентов в реакционноспособной смеси.
18. Способ по п.15, в котором гидрофильный полимер содержит поли-N-винилпирролидон.
19. Способ по п.1, в котором указанный разбавитель выбирают из группы, состоящей из простого метилового эфира трипропиленгликоля, 1-пентанола, 3-метил-3-пентанола, 1-пентанола, 2-пентанола, трет-амилового спирта, трет-бутанола, 2-бутанола, 1-бутанола, 2-метил-2-пентанола, 2-этил-1-бутанола, 3,3-диметил-2-бутанола, 2-октил-1-деканола, декановой кислоты, гексановой кислоты, октановой кислоты, додекановой кислоты и их смесей.
20. Способ по п.19, в котором указанный разбавитель представляет собой смесь, содержащую со-разбавители, выбираемые из группы, состоящей из декановой кислоты, гексановой кислоты, октановой кислоты, додекановой кислоты и их смесей.
21. Способ по п.1, в котором указанный, по меньшей мере, один разбавитель содержит простой метиловый эфир трипропиленгликоля.
22. Способ по п.21, в котором указанный разбавитель дополнительно содержит, по меньшей мере, один со-разбавитель, выбираемый из группы, состоящей из декановой кислоты, гексановой кислоты, октановой кислоты, додекановой кислоты и их смесей.
23. Способ, включающий стадии (а) формирования реакционноспособной смеси путем смешения реакционноспособных компонентов, содержащих, по меньшей мере, один гидрофильный полимер с высокой молекулярной массой и эффективное количество, по меньшей мере, одного кремний-содержащего мономера с гидроксильными функциональными группами в присутствии, по меньшей мере, одного разбавителя, который является инертным и легко замещаемым водой, и (b) отверждения продукта стадии (а) с образованием биомедицинского устройства.
24. Способ, включающий стадии (а) формирования реакционноспособной смеси путем смешения реакционноспособных компонентов, содержащих, по меньшей мере, один гидрофильный полимер с высокой молекулярной массой, по меньшей мере, один силоксан, содержащий макромер и эффективное количество, по меньшей мере, одного компонента, улучшающего совместимость, в присутствии, по меньшей мере, одного разбавителя, который является инертным и легко замещаемым водой, и (b) отверждения продукта стадии (а) с образованием биомедицинского устройства.